【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
Ｃｏが主成分であり、
Ｃｒが１６質量％以上３５質量％以下の割合で含まれ、
Ｓｉが０．３質量％以上２．０質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれていることを特徴とする粉末冶金用金属粉末。
【請求項２】
Ｃｏが主成分であり、
Ｃｒが２７質量％以上３４質量％以下の割合で含まれ、
Ｓｉが０．５質量％以上１．０質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０３質量％以上０．２質量％以下の割合で含まれ、
前記第２元素が０．０３質量％以上０．２質量％以下の割合で含まれていることを特徴とする粉末冶金用金属粉末。
【請求項３】
Ｃｏが主成分であり、
Ｃｒが２８質量％以上３３質量％以下の割合で含まれ、
Ｓｉが０．６質量％以上０．９質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０５質量％以上０．１質量％以下の割合で含まれ、
前記第２元素が０．０５質量％以上０．１質量％以下の割合で含まれていることを特徴とする粉末冶金用金属粉末。
【請求項４】
さらに、Ｍｏが３質量％以上１２質量％以下の割合で含まれている請求項１ないし３のいずれか１項に記載の粉末冶金用金属粉末。
【請求項５】
さらに、Ｍｏが４質量％以上１１質量％以下の割合で含まれている請求項１ないし３のいずれか１項に記載の粉末冶金用金属粉末。
【請求項６】
さらに、Ｍｏが５質量％以上９質量％以下の割合で含まれている請求項１ないし３のいずれか１項に記載の粉末冶金用金属粉末。
【請求項７】
さらに、Ｎが０．０９質量％以上０．５質量％以下の割合で含まれている請求項１ないし６のいずれか１項に記載の粉末冶金用金属粉末。
【請求項８】
さらに、Ｎが０．１２質量％以上０．４質量％以下の割合で含まれている請求項１ないし６のいずれか１項に記載の粉末冶金用金属粉末。
【請求項９】
さらに、Ｎが０．１４質量％以上０．２５質量％以下の割合で含まれている請求項１ないし６のいずれか１項に記載の粉末冶金用金属粉末。
【請求項１０】
さらに、Ｎが０．１５質量％以上０．２２質量％以下の割合で含まれている請求項１ないし６のいずれか１項に記載の粉末冶金用金属粉末。
【請求項１１】
前記第２元素の含有率Ｅ２を前記第２元素の質量数で除した値をＸ２とし、前記第１元素の含有率Ｅ１を前記第１元素の質量数で除した値をＸ１としたとき、Ｘ１／Ｘ２は、０．３以上３以下である請求項１ないし１０のいずれか１項に記載の粉末冶金用金属粉末。
【請求項１２】
前記第２元素の含有率Ｅ２を前記第２元素の質量数で除した値をＸ２とし、前記第１元素の含有率Ｅ１を前記第１元素の質量数で除した値をＸ１としたとき、Ｘ１／Ｘ２は、０．５以上２以下である請求項１ないし１０のいずれか１項に記載の粉末冶金用金属粉末。
【請求項１３】
前記第２元素の含有率Ｅ２を前記第２元素の質量数で除した値をＸ２とし、前記第１元素の含有率Ｅ１を前記第１元素の質量数で除した値をＸ１としたとき、Ｘ１／Ｘ２は、０．７５以上１．３以下である請求項１ないし１０のいずれか１項に記載の粉末冶金用金属粉末。
【請求項１４】
前記第１元素の含有率と前記第２元素の含有率の合計が０．０５質量％以上０．６質量％以下である請求項１ないし１３のいずれか１項に記載の粉末冶金用金属粉末。
【請求項１５】
前記第１元素の含有率と前記第２元素の含有率の合計が０．１質量％以上０．４８質量％以下である請求項１ないし１３のいずれか１項に記載の粉末冶金用金属粉末。
【請求項１６】
前記第１元素の含有率と前記第２元素の含有率の合計が０．１２質量％以上０．２４質量％以下である請求項１ないし１３のいずれか１項に記載の粉末冶金用金属粉末。
【請求項１７】
平均粒径が０．５μｍ以上３０μｍ以下である請求項１ないし１６のいずれか１項に記載の粉末冶金用金属粉末。
【請求項１８】
請求項１ないし１７のいずれか１項に記載の粉末冶金用金属粉末と、前記粉末冶金用金属粉末の粒子同士を結着するバインダーと、を含むことを特徴とするコンパウンド。
【請求項１９】
請求項１ないし１７のいずれか１項に記載の粉末冶金用金属粉末を含むことを特徴とする造粒粉末。
【請求項２０】
Ｃｏが主成分であり、
Ｃｒが１６質量％以上３５質量％以下の割合で含まれ、
Ｓｉが０．３質量％以上２．０質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれていることを特徴とする焼結体。
【請求項２１】
請求項２０に記載の焼結体で構成されている部位を含むことを特徴とする装飾品。
【請求項２２】
当該装飾品は、時計用外装部品である請求項２１に記載の装飾品。
【請求項２３】
当該装飾品は、装身具である請求項２１に記載の装飾品。
【請求項２４】
当該装飾品は、食器である請求項２１に記載の装飾品。
【手続補正２】
【補正対象書類名】明細書
【補正対象項目名】００１１
【補正方法】変更
【補正の内容】
【００１１】
上記目的は、下記の本発明により達成される。
本発明の粉末冶金用金属粉末は、Ｃｏが主成分であり、
Ｃｒが１６質量％以上３５質量％以下の割合で含まれ、
Ｓｉが０．３質量％以上２．０質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれていることを特徴とする。
本発明の粉末冶金用金属粉末は、Ｃｏが主成分であり、
Ｃｒが２７質量％以上３４質量％以下の割合で含まれ、
Ｓｉが０．５質量％以上１．０質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０３質量％以上０．２質量％以下の割合で含まれ、
前記第２元素が０．０３質量％以上０．２質量％以下の割合で含まれていることを特徴とする。
本発明の粉末冶金用金属粉末は、Ｃｏが主成分であり、
Ｃｒが２８質量％以上３３質量％以下の割合で含まれ、
Ｓｉが０．６質量％以上０．９質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０５質量％以上０．１質量％以下の割合で含まれ、
前記第２元素が０．０５質量％以上０．１質量％以下の割合で含まれていることを特徴とする。
【手続補正３】
【補正対象書類名】明細書
【補正対象項目名】００１３
【補正方法】変更
【補正の内容】
【００１３】
本発明の粉末冶金用金属粉末では、さらに、Ｍｏが３質量％以上１２質量％以下の割合で含まれていることが好ましい。
本発明の粉末冶金用金属粉末では、さらに、Ｍｏが４質量％以上１１質量％以下の割合で含まれていることが好ましい。
本発明の粉末冶金用金属粉末では、さらに、Ｍｏが５質量％以上９質量％以下の割合で含まれていることが好ましい。
これにより、焼結体の耐食性をより高めることができる。
【手続補正４】
【補正対象書類名】明細書
【補正対象項目名】００１４
【補正方法】変更
【補正の内容】
【００１４】
本発明の粉末冶金用金属粉末では、さらに、Ｎが０．０９質量％以上０．５質量％以下の割合で含まれていることが好ましい。
本発明の粉末冶金用金属粉末では、さらに、Ｎが０．１２質量％以上０．４質量％以下の割合で含まれていることが好ましい。
本発明の粉末冶金用金属粉末では、さらに、Ｎが０．１４質量％以上０．２５質量％以下の割合で含まれていることが好ましい。
本発明の粉末冶金用金属粉末では、さらに、Ｎが０．１５質量％以上０．２２質量％以下の割合で含まれていることが好ましい。
これにより、焼結体の靭性および耐衝撃性をより高めることができる。
【手続補正５】
【補正対象書類名】明細書
【補正対象項目名】００１５
【補正方法】変更
【補正の内容】
【００１５】
本発明の粉末冶金用金属粉末では、前記第２元素の含有率Ｅ２を前記第２元素の質量数で除した値をＸ２とし、前記第１元素の含有率Ｅ１を前記第１元素の質量数で除した値をＸ１としたとき、Ｘ１／Ｘ２は、０．３以上３以下であることが好ましい。
本発明の粉末冶金用金属粉末では、前記第２元素の含有率Ｅ２を前記第２元素の質量数で除した値をＸ２とし、前記第１元素の含有率Ｅ１を前記第１元素の質量数で除した値をＸ１としたとき、Ｘ１／Ｘ２は、０．５以上２以下であることが好ましい。
本発明の粉末冶金用金属粉末では、前記第２元素の含有率Ｅ２を前記第２元素の質量数で除した値をＸ２とし、前記第１元素の含有率Ｅ１を前記第１元素の質量数で除した値をＸ１としたとき、Ｘ１／Ｘ２は、０．７５以上１．３以下であることが好ましい。
【手続補正６】
【補正対象書類名】明細書
【補正対象項目名】００１７
【補正方法】変更
【補正の内容】
【００１７】
本発明の粉末冶金用金属粉末では、前記第１元素の含有率と前記第２元素の含有率の合計が０．０５質量％以上０．６質量％以下であることが好ましい。
本発明の粉末冶金用金属粉末では、前記第１元素の含有率と前記第２元素の含有率の合計が０．１質量％以上０．４８質量％以下であることが好ましい。
本発明の粉末冶金用金属粉末では、前記第１元素の含有率と前記第２元素の含有率の合計が０．１２質量％以上０．２４質量％以下であることが好ましい。
これにより、製造される焼結体の高密度化が必要かつ十分なものとなる。
【手続補正７】
【補正対象書類名】明細書
【補正対象項目名】００２２
【補正方法】変更
【補正の内容】
【００２２】
本発明の焼結体は、Ｃｏが主成分であり、
Ｃｒが１６質量％以上３５質量％以下の割合で含まれ、
Ｓｉが０．３質量％以上２．０質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれていることを特徴とする。
これにより、追加処理を施すことなく、高密度の焼結体が得られる。